(57)【要約】【課題】金属石鹸類の成形助剤と無機フィラーとを含有してなるオレフィン系樹脂からなる化粧基材において、材料コストが増加せずに、接着性を向上させた化粧材を提供すること。【解決手段】金属石鹸類の成形助剤と無機フィラーとを含有してなるオレフィン系樹脂基材上に、接着剤層、絵柄層、透明オレフィン系樹脂シートを少なくともこの順に設けてなる化粧材において、前記オレフィン系樹脂基材に多孔質の繊維状物質を添加してなり、前記オレフィン系樹脂基材に酸変成樹脂を添加しないこと、前記接着剤層と絵柄層との間に、透明または着色オレフィン系樹脂シートを設けてなることを特徴とする。【選択図】  図１
2009233989.tif 000002
【特許請求の範囲】
【請求項１】
金属石鹸類の成形助剤と無機フィラーとを含有してなるオレフィン系樹脂基材上に、接着剤層、絵柄層、透明オレフィン系樹脂シートを少なくともこの順に設けてなる化粧材において、前記オレフィン系樹脂基材に多孔質の繊維状物質を添加してなり、前記オレフィン系樹脂基材に酸変成樹脂を添加しないことを特徴とする化粧材。
【請求項２】
前記接着剤層と絵柄層との間に、透明または着色オレフィン系樹脂シートを設けてなることを特徴とする請求項１記載の化粧材。
【発明の詳細な説明】
【技術分野】
【０００１】
本発明は壁、床、扉、その他建築用部材の表面貼り合せで用いる化粧材に関するものであり、特にオレフィン系樹脂基材上に少なくとも１層のオレフィン系樹脂シートを貼り合せてなる化粧材に関する。
【背景技術】
【０００２】
化粧材として塩化ビニル樹脂の使用が控えられるようになってから、絵柄層を設けたオレフィン系樹脂基材上に少なくとも１層のオレフィン系樹脂シートを貼り合せてなる化粧材が提案されているが、このタイプの基材とシートの貼り合わせは、オレフィン系樹脂が極性を有さないために密着強度が弱いという問題があった。そのため、通常、基材表面にはコロナ放電処理などの接着性を向上させる処理が施されていた。
【０００３】
一方、比較的強度が必要な基材に対して成形性を向上させる為、コストダウンの為、あるいは寸法安定性向上の為に、タルクや炭酸カルシウムなどの無機フィラーを添加することがあった。そして、その分散性を向上させる為や、滑剤、成形助剤としてラウリン酸カルシウム、ステアリン酸カルシウムなどの金属石鹸類を添加することがあった。
【０００４】
しかしながら、成形後はその加工助剤がオレフィン系樹脂基材の表面にブリードアウトすることが多く、オレフィン系樹脂基材の表面に接着処理を行なう場合の障害となっていた。接着性を向上させるためには、オレフィン系樹脂基材に金属石鹸を添加する代わりに酸変性樹脂を添加するという対処方法がとられることもあったが、材料コストが増加するといった問題があった。
【発明の開示】
【発明が解決しようとする課題】
【０００５】
本発明はこのような問題点を解決するためになされたものであり、その課題とするところは、金属石鹸類の成形助剤と無機フィラーとを含有してなるオレフィン系樹脂からなる化粧基材において、材料コストが増加せずに、接着性を向上させた化粧材を提供することにある。
【課題を解決するための手段】
【０００６】
本発明はこの課題を解決したものであり、すなわちその請求項１記載の発明は、金属石鹸類の成形助剤と無機フィラーとを含有してなるオレフィン系樹脂基材上に、接着剤層、絵柄層、透明オレフィン系樹脂シートを少なくともこの順に設けてなる化粧材において、前記オレフィン系樹脂基材に多孔質の繊維状物質を添加してなり、前記オレフィン系樹脂基材に酸変成樹脂を添加しないことを特徴とする化粧材である。
【０００７】
またその請求項２記載の発明は、前記接着剤層と絵柄層との間に、透明または着色オレフィン系樹脂シートを設けてなることを特徴とする請求項１記載の化粧材である。
【発明の効果】
【０００８】
本発明の請求項１または２に記載の発明によれば、木粉やセルロース等の多孔質な繊維を添加することにより、金属石鹸を吸着して外部にブリードアウトすることを抑制でき、更に、繊維状であるため配向方向への基材強化も同時に達成する事が出来るという効果を奏する。
【発明を実施するための最良の形態】
【０００９】
以下本発明を図面に基づき詳細に説明する。
図１に本発明の材の一実施例の断面の構造を示す。オレフィン系樹脂基材１の上に接着剤層２、ベタ印刷層３を適宜設け、絵柄層４、透明オレフィン系樹脂シート５を設けてなる。図２に本発明の化粧材の他の実施例の断面の構造を示す。図１の接着剤層２とベタ印刷層３の間にさらに追加して、透明または着色オレフィン系樹脂シート６を設けてなる。
【００１０】
本発明におけるオレフィン系樹脂基材１としては、オレフィン系樹脂を主成分として、成形性、各種機械物性を向上させる為の無機フィラー、無機フィラーの分散性を向上させる為の金属石鹸類の成形助剤、そして多孔質の繊維状物質が添加されてなる。さらに着色剤、紫外線吸収剤、光安定剤、熱安定剤、酸化防止剤、帯電防止剤、難燃剤、発泡剤等を適宜添加してもよい。層厚は２〜４ｍｍ程度が好適である。
【００１１】
オレフィン系樹脂としては、ポリエチレン、ホモポリプロピレン、ランダムポリプロピレン、ポリブテン、及びこれらの２種以上の共重合体ならびに２種以上の混合樹脂からなるものが使用可能である。耐熱性や価格などを考慮するとポリプロピレンが好適であるが、特にこれに限定するものではない。全体に対して４０〜７０重量部程度が好適である。
【００１２】
無機フィラーとしては、アルミナ、シリカ、窒化珪素、炭化珪素、ガラスビーズ、水酸化アルミ、炭酸カルシウム、タルク、マイカ、合成マイカ等が使用可能であり、特に限定するものではないが、安価にする為の増量剤としてなら炭酸カルシウムを、寸法安定性を付与する為にはタルクやマイカ等のアスペクト比が高い物を、難燃性を付加する為には水酸化アルミや水酸化マグネシウム等が好適である。全体に対して１０〜５０重量部程度が好適である。
【００１３】
金属石鹸類の成形助剤としては、ステアリン酸リチウム、ベヘン酸リチウム、１２−ヒドロキシステアリン酸リチウム、ラウリン酸カルシウム、ステアリン酸カルシウム、１２−ヒドロキシステアリン酸カルシウム、ラウリン酸亜鉛、ステアリン酸亜鉛、ベヘン酸亜鉛、ステアリン酸バリウム、ステアリン酸マグネシウム、ベヘン酸マグネシウム、１２−ヒドロキシステアリン酸マグネシウム、ナフテン酸コバルト、オクチル酸コバルト、オクチル酸亜鉛、オクチル酸バナジウム、ナフテン酸銅、ナフテン酸バリウム等があげられるが、無機フィラーとの相性などからステアリン酸カルシウムが特に好適である。添加量は全体に対して１〜５重量部程度が好適である。
【００１４】
本発明における多孔質の繊維状物質としては、木粉、紙粉、セルロース等が使用可能であり、入手のしやすさを考慮すると木粉が望ましい。添加量は全体に対して５〜３０重量部、無機フィラーと併せて３０〜６０重量部程度が好適である。
【００１５】
着色剤としては、チタン白、亜鉛華、弁柄、朱、群青、コバルトブルー、チタン黄、カーボンブラック等の無機顔料、イソインドリン、ハンザイエローＡ、キナクリドン、パーマネントレッド４Ｒ、フタロシアニンブルー等の有機顔料、或いは染料、アルミニウム、真鍮等の金属顔料、二酸化チタン被覆雲母、塩基性炭酸亜鉛等の箔粉からなる真珠光沢顔料等が用いられる。透明、着色オレフィン系シートに絵柄層を設けた絵柄シートは用途に応じて着色透明又は着色不透明にするが、一般的には被着体の表面を隠蔽することが可能なことから着色不透明が好ましい。
【００１６】
紫外線吸収剤、光安定剤は、樹脂により良好な耐候性（耐光性）を付与するためのものであり、その添加量は紫外線吸収剤、光安定剤とも通常０．０１〜０．１５重量部程度である。一般的には紫外線吸収剤と光安定剤とを併用するのが好ましい。紫外線吸収剤としては、ベンゾトリアゾール、ベンゾフェノン、サリチル酸エステル等の有機物、又は０．２μｍ径以下の微粒子状の酸化亜鉛、酸化セリウム、酸化チタン等の無機物を用いることができる。光安定剤としては、ビス−（２，２，６，６−テトラメチル−４−ピペリジニル）セバケート等のヒンダードアミン系ラジカル捕捉剤、ピペリジン系ラジカル捕捉剤等のラジカル捕捉剤を用いることができる。
【００１７】
なお、オレフィン系樹脂基材１と後述する透明オレフィン系樹脂シート５との密着強度、またはオレフィン系樹脂基材と後述する透明または着色オレフィン系樹脂シート６との密着強度は紫外線により経時的に劣化するため、製造時に初期密着強度を確保するだけでは不十分と考えられる。評価方法としてはウェザ・オ・メーター２０００時間（ブラックパネル６３℃）照射後においてもなおかつ十分な密着強度を持つ程度の性能が求められるが、そのためには、オレフィン系樹脂基材１、透明オレフィン系樹脂シート５、透明または着色オレフィン系樹脂シート６に紫外線吸収剤を添加することが好適である。この紫外線吸収剤としては、種々検討の結果、ベンゾトリアゾール系紫外線吸収剤或いはヒンダードアミン系紫外線吸収剤を０．１重量部以上添加するとよい。
【００１８】
熱安定剤としては、フェノール系、サルファイト系、フェニルアルカン系、フォスファイト系、アミン系等公知のものが用いられ、これらは熱加工時の熱変色等の劣化の防止性をより向上させる。
【００１９】
難燃剤としては、水酸化アルミニウム、水酸化マグネシウム等の粉末が用いられ、これらは難燃性を付与する必要がある場合にオレフィン系樹脂基材１、透明または着色オレフィン系シート６に適宜添加する。
【００２０】
その他、本発明のオレフィン系樹脂基材１は、重層、アゾジカルボンアミド系発泡剤、カプセル発泡剤等による化学発泡及び／または炭酸ガスを用いた物理発泡により発泡させても良い。
【００２１】
本発明における接着剤層２は、オレフィン系樹脂基材１と透明オレフィン系樹脂シート５、またはオレフィン系樹脂基材１と透明または着色オレフィン系シート６との接着性を高めるために使用される。用いる接着剤としては反応型ホットメルト系接着剤が好適であり、フィルム全体にコーティングヘッドを用いて均一に塗工し貼り合わせるプロファイルラッピング法が好適である。塗布量は乾燥後の重量で１ｇ／ｍ２程度が好適である。
【００２２】
ベタ印刷層３及び本発明における絵柄層４は、従来公知の樹脂シートへ使用される印刷インキ用いて、グラビア印刷法などにより、設けることが可能である。
図１に示す構成の場合は、透明オレフィン系樹脂シート５の裏面に絵柄層４を設けた後に隠蔽ベタ層３順次印刷し、隠蔽ベタ層３と接着剤層２を設けたオレフィン系樹脂基材１の接着剤層２の側とを貼り合わることで製造可能である。
図２に示す構成の場合は、透明または着色オレフィン系樹脂シート６の上に隠蔽ベタ層３を印刷したあとに絵柄層４を印刷し、表面の透明オレフィン系樹脂シート５を溶融押出し法にてラミネートすることで製造可能である。
なお、オレフィン系樹脂基材１が着色されている場合、透明または着色オレフィン系樹脂シート６が着色されている場合は、ベタ印刷層３は省略しても良い。
【００２３】
本発明における透明オレフィン系樹脂シート５、および透明または着色オレフィン系樹脂シート６としては、前記オレフィン系樹脂基材１に用いた樹脂及び各種添加剤（透明の場合着色剤を除く）と同等のものが使用可能である。層厚は４０〜１２０μｍ程度が好適である。
【実施例１】
【００２４】
オレフィン系樹脂としてポリプロピレン（プライムポリマー製  Ｅ１０５ＧＭ）６０重量部、無機フィラーとしてタルク３０重量部、金属石鹸系加工助剤としてステアリン酸カルシウム１重量部、多孔質繊維状物質として木粉９重量部を用い、二軸押出機で加熱混合し、厚み３ｍｍ、巾１００ｍｍの板状に押出成形を行ない、８０℃雰囲気下に２４時間置き、室温で冷却して、オレフィン系樹脂基材１を得た。
【００２５】
ポリプロピレン（プライムポリマー製  Ｅ１０５ＧＭ）にチタン白顔料を添加して溶融押出法でＴダイより押出成形し、透明または着色オレフィン系樹脂シート６（着色）を得た。
【００２６】
前記透明または着色オレフィン系樹脂シート６（着色）の表面に、コロナ放電処理を１．２ｋｗの出力で４０ｍ／ｍｉｎの速度で行い、通常のグラビアインキにより木目模様を印刷して絵柄層４を設けた。
【００２７】
ポリプロピレン（プライムポリマー製  Ｅ１０５ＧＭ）に紫外線吸収剤としてチヌビン３２６（Ｃｉｂａスペシャリティケミカルズ製）０．０５重量部、光安定剤としてキマゾーブ９４４（Ｃｉｂａスペシャリティケミカルズ製）０．０５重量部を添加して、溶融押出法でＴダイより押出し、前透明または着色オレフィン系樹脂シート６（着色）の絵柄層４を設けた側に押出ラミネートすることで、透明オレフィン系樹脂シート５を設けた。
【００２８】
前記透明オレフィン系樹脂シート５を設けた透明または着色オレフィン系樹脂シート６（着色）の裏面に、ホットメルト接着剤を乾燥後の厚み１ｇ／ｍ２となるように塗布して接着剤層２とし、これを、コロナ放電処理を１．２ｋｗの出力で５ｍ／ｍｉｎの速度で行ったオレフィン系樹脂基材１の表面に、プロファイルラッピング法により貼り合わせて、本発明の化粧材を得た。
【００２９】
＜比較例１＞
無機フィラーとしてのタルクを３９重量部に変更して、多孔質繊維状物質としての木粉を入れなかった以外は実施例１と同様にして化粧材を得た。
【００３０】
＜性能評価＞
実施例１では８０℃雰囲気下に２４時間置き、室温で冷却した際に特に変化は見られなかったが、比較例１では表面に白い粉状の析出物が基材表面に浮き出ているのを確認した。また、実施例１ではオレフィン系樹脂基材１と透明または着色オレフィン系樹脂シート６（着色）とは問題なく接着が出来たが、比較例１では基材界面で剥がれが発生した。
【産業上の利用可能性】
【００３１】
本発明の化粧材は、壁、床、扉、その他建築用部材の表面貼り合せで用いる化粧基材に関するものであり、特にオレフィン系樹脂基材上に少なくとも１層のオレフィン系樹脂シートを貼り合せてなる化粧材として使用可能である。
【図面の簡単な説明】
【００３２】
【図１】本発明の化粧材の一実施例の断面の構造を示す説明図である。
【図２】本発明の化粧材の他の実施例の断面の構造を示す説明図である。
【符号の説明】
【００３３】
１…オレフィン系樹脂基材
２…接着剤層
３…ベタ印刷層
４…絵柄層
５…透明オレフィン系樹脂シート
６…透明または着色オレフィン系樹脂シート
【図１】
2009233989.tif 000003
【図２】
2009233989.tif 000004